"眼科的に適合しうる内表面及び外表面を有する眼のレンズであり、該レンズは目の組織及び目の流体との連続した、密接な接触での長期装着に適合し、該レンズは高い酸素透過性及び高いイオン透過性を有するポリマー性材料を含み、該ポリマー性材料は、a酸素透過性の重合しうる材料の少なくとも1種、及びbイオン透過性の重合しうる材料の少なくとも1種を含む重合しうる材料から形成され、該レンズは、目の組織及び目の流体との長期の、連続した、密接な接触の間、角膜の健全性及び装着者の快適性を維持するに十分な量で酸素を透過させ、かつ該レンズは、目の組織及び目の流体との長期の、連続した、密接な接触の間、角膜の健全性が実質的に損なわれず、かつ装着者の快適性を満足させるように、眼の上でレンズが動きうるに十分な量で、イオン又は水を透過させる眼のレンズ。該眼のレンズが、視力矯正のためのコンタクトレンズ、目の色を変えるためのコンタクトレンズ、眼の薬剤送達具、及び眼の傷治癒具よりなる群から選択される、請求項1記載の眼のレンズ。該眼のレンズが、コンタクトレンズである、請求項2記載の眼のレンズ。該眼のレンズが、少なくとも約70barrermmの酸素伝達率を有する、請求項1記載の眼のレンズ。該眼のレンズが、少なくとも約75barrermmの酸素伝達率を有する、請求項4記載の眼のレンズ。該眼のレンズが、少なくとも約87barrermmの酸素伝達率を有する、請求項5記載の眼のレンズ。該ポリマー性材料が、眼のレンズの内表面から眼のレンズの外表面に連続的に続くイオン透過性相を含む、請求項1記載の眼のレンズ。該ポリマー性材料が、眼のレンズの内表面から眼のレンズの外表面に連続的に続く酸素透過性相を含む、請求項1記載の眼のレンズ。該ポリマー性材料が、眼のレンズの内部表面から眼のレンズの外部表面に連続的に続く酸素透過性相の少なくとも一つ及び眼のレンズの内表面から眼のレンズの外表面に連続的に続くイオン透過性相の少なくとも一つを含む、複数の共-連続相を含む、請求項1記載の眼のレンズ。該ポリマー性材料が、眼のレンズの内表面から眼のレンズの外表面に連続的に続く、イオン又は水の通路の少なくとも一つを含む、請求項1記載の眼のレンズ。該ポリマー性材料が、眼のレンズの内表面から眼のレンズの外表面に連続的に続く、酸素の通路の少なくとも一つを含む、請求項1記載の眼のレンズ。該ポリマー性材料が、眼のレンズの内表面から眼のレンズの外表面に連続的に続く、複数の共-連続通路その少なくとも一つは、イオン又は水の通路であり、及びその少なくとも一つは酸素の通路であるを含む、請求項1記載の眼のレンズ。該共-連続通路が、イオン透過性のポリマー性材料の連続相及びシロキサン含有ポリマー性材料の連続相を含む、請求項12記載の眼のレンズ。該通路が、装着者の目に明らかである量で可視光を不快にゆがめる寸法よりも小さいドメイン寸法を有する、請求項12記載の眼のレンズ。該レンズが、約0.2×106cm2secより大きいイオノトンIonotonイオン透過係数を有する、請求項1記載の眼のレンズ。該レンズが、約0.3×106cm2secより大きいイオノトンイオン透過係数を有する、請求項15記載の眼のレンズ。該レンズが、約0.4×106cm2secより大きいイオノトンイオン透過係数を有する、請求項16記載の眼のレンズ。該レンズが、約1.5×106mm2minより大きいイオノフラックスIonoflux拡散係数を有する、請求項1記載の眼のレンズ。該レンズが、約2.6×106mm2minより大きいイオノフラックス拡散係数を有する、請求項18記載の眼のレンズ。該レンズが、約6.4×106mm2minより大きいイオノフラックス拡散係数を有する、請求項19記載の眼のレンズ。該レンズが、約0.2×106cm2secより大きいハイドロデルHydrodell水透過係数を有する、請求項1記載の眼のレンズ。該レンズが、約0.3×106cm2secより大きいハイドロデル水透過係数を有する、請求項21記載の眼のレンズ。該レンズが、約0.4×106cm2secより大きいハイドロデル水透過係数を有する、請求項22記載の眼のレンズ。水和されるとき、該レンズが、バルク方法BulkTechniqueに従い試験されるときに、約32重量より少ない平衡水含量を有する、請求項1記載の眼のレンズ。水和されるとき、該レンズが、バルク方法に従い試験されるときに、約10~30重量の平衡水含量を有する、請求項24記載の眼のレンズ。水和されるとき、該レンズが、バルク方法に従い試験されるときに、約15~25重量の平衡水含量を有する、請求項25記載の眼のレンズ。該レンズが、ポリマー性材料の芯及び眼科的に適合しうる親水性である表面を含み、該表面が、該芯よりも親水性である、請求項1記載の眼のレンズ。該親水性表面が、親水性のポリマー性表面被膜である、請求項27記載の眼のレンズ。該親水性の表面被膜が、プラズマ被覆方法により施される、請求項28記載の眼のレンズ。該プラズマ被膜が、aC16アルカン及びb窒素、アルゴン、酸素、空気及びその混合物よりなる群から選択されるガスの混合物の存在下に、形成される、請求項29記載の眼のレンズ。該プラズマ被膜が、メタン及び空気の混合物の存在下に、形成される、請求項30記載の眼のレンズ。該酸素透過性の重合しうる材料が、シロキサン含有マクロマーである、請求項1記載の眼のレンズ。該シロキサン含有マクロマーが、少なくとも約800の数平均分子量及び約-115°C未満のガラス転移点を有するポリジメチルシロキサンである、請求項32記載の眼のレンズ。該シロキサン含有マクロマーが、少なくとも約1,700の数平均分子量を有する、請求項33記載の眼のレンズ。該ポリマー性材料が、低分子量のシロキサン含有モノマー約1~10重量を含む重合しうる混合物から形成される、請求項32記載の眼のレンズ。該低分子量のシロキサン含有モノマーが、TRISである、請求項35記載の眼のレンズ。該ポリマー性材料が、a酸素透過性マクロマー約60~約85重量、及びbイオン透過性モノマー約15~約40重量を含む重合しうる混合物から形成される、請求項1記載の眼のレンズ。該ポリマー性材料が、a酸素透過性マクロマー約70~約82重量、及びbイオン透過性モノマー約18~約30重量を含む重合しうる混合物から形成される、請求項37記載の眼のレンズ。該ポリマー性材料が、全レンズ重量に基づいて、a酸素透過性マクロマー約30~60重量;bイオン透過性モノマー約20~40重量及びcTRIS約1~35重量を含む重合しうる混合物から形成される、請求項1記載の眼のレンズ。該ポリマー性材料が、a下記式:式中、R1及びR2は、C1-C6アルキルから選択され、R3、R4、R5及びR6は、C1-C6アルキレンから選択され、R7及びR8は、直鎖又は分岐のアルキレン及び2価シクロアルキレンから選択され、R9、R10、R11及びR12は、C1-C2アルキレンから選択され、R13及びR14は、C1-C6アルキレンから選択され、R15及びR16は、直鎖又は分岐の低級アルケニレンから選択され、m及びpは、互いに独立して、約3~約44であり、そしてnは、約13~約80であり、該マクロマーは、2,000~10,000の数平均分子量を有するで示されるマクロマー約5~約94重量;bアクリル化又はメタクリル化シロキサンモノマー約5~約60重量;cアクリラート又はメタクリラートモノマー約1~約30重量;及びd架橋剤0~5重量ここで、該重量は、ポリマー成分の乾燥重量に基づいているを含む、良好な光学的透明性及び高い酸素透過性を有するポリマー組成物を含む、請求項1記載の眼のレンズ。該レンズが、コンタクトレンズである、請求項40記載の眼のレンズ。該ポリマー性材料が、式I:P1-Ym-LX1p-Q-X1-Lp-Ym-P1I式中、それぞれのP1は、互いに独立して、遊離基-重合性基であり;それぞれのYは、互いに独立して、-CONHCOO-、-CONHCONH-、-OCONHCO-、-NHCONHCO-、-NHCO-、-CONH-、-NHCONH-、-COO-、-OCO-、-NHCOO-又は-OCONH-であり;m及びpは、互いに独立して、0又は1であり;それぞれのLは、互いに独立して、20個までの炭素原子を有する有機化合物の2価基であり;それぞれのX1は、互いに独立して、-NHCO-、-CONH-、-NHCONH-、-COO-、-OCO-、-NHCOO-又は-OCONH-であり;そしてQは、セグメント類a下記式:-Ek-Z-CF2-OCF2x-OCF2CF2y-OCF2-Z-Ek-式中、xyは、10~30の範囲の数であり;それぞれのZは、互いに独立して、12個までの炭素原子を有する2価基又はZは、結合であり;それぞれのEは、互いに独立して、-OCH2CH2q-ここで、qは、0~2の値であるであり、結合:-Z-E-は、配列:-Z-OCH2CH2q-を表し;そしてkは、0又は1である;b下記式:式中、nは、5~100の整数であり;Alkは、20個までの炭素原子を有するアルキレンであり;基:R1、R2、R3及びR4の80~100は、互いに独立して、アルキルであり、そして基:R1、R2、R3及びR4の0~20は、互いに独立して、アルケニル、アリール又はシアノアルキルである;及びc下記式:X2-R-X2式中、Rは、20個までの炭素原子を有する2価の有機基であり、そしてそれぞれのX2は、互いに独立して、-NHCO-、-CONH-、-NHCONH-、-COO-、-OCO-、-NHCOO-又は-OCONH-であるからなる2価のポリマー断片であるが、但しQ中にそれぞれのセグメントa、b及びcの少なくとも一つは存在する必要があり、それぞれのセグメントa又はbは、それに結合するセグメントcを有し、そしてそれぞれのセグメントcは、それに結合するセグメントa又はbを有するで示されるマクロマーの少なくとも1種の重合により形成されるポリマーを含む、請求項1記載の眼のレンズ。該レンズが、コンタクトレンズである、請求項42記載の眼のレンズ。該ポリマー性材料が、式I:式中、aは、ポリシロキサンセグメントであり、bは、少なくとも4個の炭素原子を有するポリオールセグメントであり、Zは、セグメントc又は基:X1であり、cは、X2-R-X2ここで、Rは、20個までの炭素原子を有する有機化合物の2価基であり、そしてそれぞれのX2は、互いに独立して、少なくとも1個のカルボニル基を含む2価基であるとして定義されており、X1は、X2として定義されており、そしてdは、式II:X3-L-Yk-P1II式中、P1は、遊離基により重合しうる基であり;Y及びX3は、互いに独立して、少なくとも1個のカルボニル基を含む2価基であり;kは、0又は1であり、そしてLは、結合又は20個までの炭素原子を有する有機化合物の2価基であるで示される基であるで示されるセグメントの少なくとも1種を含むマクロマーの少なくとも1種を重合することにより製造されるポリマーを含む、請求項1記載の眼のレンズ。コンタクトレンズである、請求項44記載の眼のレンズ。該ポリマー性材料が、下記式:式中、R100及びR200は、下記式:で示され、nは、約5~約500の整数であり、R1、R2、R3及びR4は、互いに独立して、低級アルキレンであり、R5、R6、R7及びR8は、互いに独立して、アルキルであり、R9及びR11は、アルキレンであり、そしてR10及びR12は、メチル又は水素であるで示されるマクロマーの少なくとも1種を重合することにより製造されるポリマーを含む、請求項1記載の眼のレンズ。該ポリマー性材料が、混合物の全重量に基づいて、a下記式:式中、R100及びR200は、下記式:で示され、nは、約5~約500の整数であり、R1、R2、R3及びR4は、互いに独立して、低級アルキレンであり、R5、R6、R7及びR8は、互いに独立して、アルキルであり、R9及びR11は、アルキレンであり、そしてR10及びR12は、メチル又は水素であるで示されるシロキサン含有マクロマー約45~65;bTRIS約5~約25;及びcイオン透過性モノマー約20~約40を含むプレポリマー混合物の重合により形成される、請求項46記載の眼のレンズ。コンタクトレンズである、請求項47記載の眼のレンズ。該レンズが、目の組織及び流体に長期連続接触の期間に、診断的に重要などのような角膜膨脹も阻止するに十分な量で酸素を透過する、請求項1記載の眼のレンズ。該レンズが、正常な睡眠期間を含む約24時間の装着後に、約8未満の角膜膨脹を起す、請求項1記載の眼のレンズ。該レンズが、正常な睡眠期間を含む約24時間の装着後に、約6未満の角膜膨脹を起す、請求項50記載の眼のレンズ。該レンズが、正常な睡眠期間を含む約24時間の装着後に、約4未満の角膜膨脹を起す、請求項51記載の眼のレンズ。該長期連続接触の期間が、少なくとも24時間である、請求項1記載の眼のレンズ。該長期連続接触の期間が、少なくとも4日間である、請求項53記載の眼のレンズ。該長期連続接触の期間が、少なくとも7日間である、請求項54記載の眼のレンズ。該長期連続接触の期間が、少なくとも14日間である、請求項55記載の眼のレンズ。該長期連続接触の期間が、少なくとも30日間である、請求項56記載の眼のレンズ。該レンズが、3MPa又はそれより小さい引張弾性率を有する、請求項1記載の眼のレンズ。該レンズが、約3.5秒より大きい短緩和時間定数を有する、請求項1記載の眼のレンズ。該レンズが、約0.2×106cm2secより大きいイオノトンイオン透過係数、Pを有する、請求項59記載の眼のレンズ。該レンズが、約2.6×106mm2minより大きいイオノフラックス拡散係数を有する、請求項59記載の眼のレンズ。該レンズが、約0.2×106cmsecより大きいハイドロデル水透過係数を有する、請求項59記載の眼のレンズ。ポリマー性材料が、約10Hzで約0.25より大きいtanδを有する、請求項1記載の眼のレンズ。該レンズが、約0.3×106cm2secより大きいイオノトンイオン透過係数、3MPa又はそれより小さい引張弾性率及び約3.5秒より大きい短緩和時間定数を有する、請求項1記載の眼のレンズ。該レンズが、約2.6×106mm2minより大きいイオノフラックス拡散係数、3MPa又はそれより小さい引張弾性率及び約3.5秒より大きい短緩和時間定数を有する、請求項1記載の眼のレンズ。該レンズが、約0.3×106cm2secより大きいハイドロデル水透過係数、3MPa又はそれより小さい引張弾性率及び約3.5秒より大きい短緩和時間定数を有する、請求項1記載の眼のレンズ。該レンズが、ポリマー性材料の芯及び親水性表面である眼科的に適合しうる表面を含み、該表面が、該芯よりも親水性であり、該長期連続接触期間が、少なくとも7日間であり、該芯材料が、約0.3×106cm2secより大きいイオノトンイオン透過係数、3MPa又はそれより小さい引張弾性率及び約3.5秒より大きい短緩和時間定数を有し、該レンズが、バルク方法による試験において約10~約30重量の平衡水含量を有し、該レンズが、少なくとも70barrermmの酸素透過度を有し、そして該レンズが、長期装着コンタクトレンズである、請求項1記載の眼のレンズ。該レンズが、ポリマー性材料の芯及び親水性表面である眼科的に適合しうる表面を含み、該表面が、該芯よりも親水性であり、該長期連続接触期間が、少なくとも7日間であり、該芯材料が、約2.6×106mm2minより大きいイオノフラックス拡散係数、3MPa又はそれより小さい引張弾性率及び約3.5秒より大きい短緩和時間定数を有し、該レンズが、バルク方法による試験において約10~約30重量の平衡水含量を有し、該レンズが、少なくとも70barrermmの酸素透過度を有し、そして該レンズが、長期装着コンタクトレンズである、請求項1記載の眼のレンズ。該レンズが、ポリマー性材料の芯及び親水性表面である眼科的に適合しうる表面を含み、該表面が、該芯よりも親水性であり、該長期連続接触期間が、少なくとも7日間であり、該芯材料が、約0.2×106cm2secより大きいハイドロデル水透過係数、3MPa又はそれより小さい引張弾性率及び約3.5秒より大きい短緩和時間定数を有し、該レンズが、バルク方法による試験において約10~約30重量の平衡水含量を有し、該レンズが、少なくとも70barrermmの酸素透過度を有し、そして該レンズが、長期装着コンタクトレンズである、請求項1記載の眼のレンズ。内表面及び外表面を含む眼のレンズであって、該内表面が、ヒト角膜にすぐ近接して留まって適応し、該レンズが、a長期装着の期間、角膜膨脹を実質的に阻止するに十分な、内表面から外表面への酸素透過度、b目の環境との、長期の、連続した密接な接触の期間での眼科的適合性、及びc角膜の健全さと装着者の快適さを維持するに十分な量で目の上でレンズを動すに十分なイオン又は水透過度である特性を有する眼のレンズ。該長期装着の期間が、少なくとも24時間である、請求項70記載の眼のレンズ。正常な睡眠期間を含む約24時間の装着の後に、該レンズが、約8未満の角膜膨脹を起す、請求項71記載の眼のレンズ。正常な睡眠期間を含む約24時間の装着の後に、該レンズが、約6未満の角膜膨脹を起す、請求項72記載の眼のレンズ。正常な睡眠期間を含む約24時間の装着の後に、該レンズが、約4未満の角膜膨脹を起す、請求項73記載の眼のレンズ。該長期装着の期間が、少なくとも4日間である、請求項71記載の眼のレンズ。該長期装着の期間が、少なくとも7日間である、請求項75記載の眼のレンズ。正常な睡眠期間を含む約7日間の装着の後に、該レンズが、約10未満の角膜膨脹を起す、請求項76記載の眼のレンズ。正常な睡眠期間を含む約7日間の装着の後に、該レンズが、約7未満の角膜膨脹を起す、請求項77記載の眼のレンズ。正常な睡眠期間を含む約7日間の装着の後に、該レンズが、約5未満の角膜膨脹を起す、請求項78記載の眼のレンズ。該長期装着の期間が、少なくとも14日間である、請求項70記載の眼のレンズ。該長期装着の期間が、少なくとも30日間である、請求項80記載の眼のレンズ。該酸素透過度Dkが、少なくとも70barrermmである、請求項70記載の眼のレンズ。該レンズが、1.5MPa又はそれより小さい引張弾性率を有する、請求項70記載の眼のレンズ。該レンズが、約3.5秒より大きい短緩和時間定数を有する、請求項70記載の眼のレンズ。ポリマー性材料が、約10Hzで約0.25のtanδを有する、請求項1記載の眼のレンズ。該レンズが、約0.2×106cm2secより大きいイオノトンイオン透過係数を有する、請求項70記載の眼のレンズ。該レンズが、約1.5×106mm2minより大きいイオノフラックス拡散係数を有する、請求項70記載の眼のレンズ。該レンズが、約0.2×106cm2secより大きいハイドロデル水透過係数を有する、請求項70記載の眼のレンズ。該長期装着の期間が、少なくとも24時間であり、該酸素透過度が、少なくとも80barrermmであり、該レンズが、1.5MPa又はそれより小さい引張弾性率、1.4~10秒の短緩和時間定数、及び少なくとも0.2×106cm2secのイオノトンイオン透過係数を有する、請求項70記載の眼のレンズ。該長期装着の期間が、少なくとも4日間であり、該酸素透過度Dkが、少なくとも90barrermmであり、該レンズが、1.5MPa又はそれより小さい引張弾性率、約3.5秒より大きい短緩和時間定数、及び少なくとも0.4×106cm2secのイオノトンイオン透過係数を有する、請求項70記載の眼のレンズ。該長期装着の期間が、少なくとも4日間であり、該酸素透過度Dkが、少なくとも90barrermmであり、該レンズが、1.5MPa又はそれより小さい引張弾性率、約3.5秒より大きい短緩和時間定数、及び少なくとも約1.5×106mm2minのイオノフラックス拡散係数を有する、請求項70記載の眼のレンズ。該長期装着の期間が、少なくとも4日間であり、該酸素透過度Dkが、少なくとも90barmmであり、該レンズが、1.5MPa又はそれより小さい引張弾性率、約3.5秒より大きい短緩和時間定数、及び約0.2×106cm2secのハイドロデル水透過係数を有する、請求項70記載の眼のレンズ。長期装着レンズとして、コンタクトレンズを用いる方法であり、該レンズは、眼科的に適合しうる内表面及び外表面を有し、該レンズは、目の組織及び目の流体との連続した、密接な接触の長期装着に適合し、該レンズは、高い酸素透過性及び高い水透過性を有するポリマー性材料を含み、該ポリマー性材料は、a酸素透過性の重合しうるものの少なくとも1種;及びbイオン透過性の重合しうるものの少なくとも1種を含む重合しうる材料から形成され、ここで、該レンズは、目の組織及び目の流体との長期に連続した接触の期間、角膜の健全性及び装着者の快適さを維持するに十分な量で酸素を透過させ、かつ該レンズは、目の組織及び目の流体との長期に連続した接触の期間、角膜の健全さが実質的に損なわれず、装着者の快適さを満足させるように、目の上でレンズが動きうるに十分な量でイオンを透過させ、該方法は、a該レンズを目の環境に適用する工程;及びb該レンズを、少なくとも24時間の第1の期間、目の環境に密接に接触するようにレンズを留める工程を含む方法。更に、c目の環境から該レンズを取り除く工程;d該レンズを消毒又は洗浄する工程;e該レンズを目の環境に再-適用する工程;及びf少なくとも24時間の第2の期間、目の環境に密接に接触するように、該レンズを留める工程を含む、請求項93記載の方法。該第1の密接に接触する期間が、少なくとも4日間である、請求項93記載の方法。該第1及び第2の密接に接触する期間が、少なくとも4日間である、請求項94記載の方法。該第1の密接に接触する期間が、少なくとも7日間である、請求項95記載の方法。該第1及び第2の密接に接触する期間が、少なくとも7日間である、請求項96記載の方法。該第1の密接に接触する期間が、少なくとも14日間である、請求項97記載の方法。該第1及び第2の密接に接触する期間が、少なくとも14日間である、請求項98記載の方法。該第1の密接に接触する期間が、少なくとも30日間である、請求項99記載の方法。該第1及び第2の密接に接触する期間が、少なくとも30日間である、請求項100記載の方法。正常な睡眠期間を含む約24時間の装着の後に、該レンズが、約8未満の角膜膨脹を起す、請求項93記載の眼のレンズ。正常な睡眠期間を含む約24時間の装着の後に、該レンズが、約6未満の角膜膨脹を起す、請求項103記載の眼のレンズ。正常な睡眠期間を含む約24時間の装着の後に、該レンズが、約4未満の角膜膨脹を起す、請求項104記載の眼のレンズ。正常な睡眠期間を含む約7日間の装着の後に、該レンズが、約10未満の角膜膨脹を起す、請求項93記載の眼のレンズ。正常な睡眠期間を含む約7日間の装着の後に、該レンズが、約7未満の角膜膨脹を起す、請求項106記載の眼のレンズ。正常な睡眠期間を含む約7日間の装着の後に、該レンズが、約5未満の角膜膨脹を起す、請求項107記載の眼のレンズ。高い酸素透過性及び高い水透過性を有する生物適合性のレンズを製造する方法であり、a1それを通る酸素伝達のための前側曲線から基底曲線表面への連続した通路の少なくとも一つ;及び2それを通る水移動のための前側曲線から基底曲線表面への連続した通路の少なくとも一つを含む芯の材料を製造する工程;及びb該芯材料よりも親水性である表面を製造するために該芯材料の表面を改質する工程を含む方法であり、それにより該レンズは、目の組織及び目の流体との長期に連続した接触の期間、角膜の健全性及び装着者の快適さを維持するに十分な量で酸素を透過させ、かつ該レンズは、目の組織及び目の流体との長期に連続した接触の期間、角膜の健全さが実質的に損なわれず、装着者の快適さを満足させるように目の上でレンズが動きうるに十分な量でイオンを透過させる方法。該眼のレンズが、少なくとも70barerrmmの酸素透過度を有する、請求項109記載の方法。該眼のレンズが、少なくとも87barmmの酸素透過度を有する、請求項110記載の方法。該密接な接触期間が、少なくとも24時間である、請求項109記載の方法。該密接な接触期間が、少なくとも7日間である、請求項112記載の方法。該レンズが、少なくとも約0.3×106cm2secのイオノトンイオン透過係数を有する、請求項109記載の方法。該レンズが、約1.5×106mm2minより大きいイオノフラックス拡散係数を有する、請求項109記載の方法。該レンズが、約0.2×106cm2secより大きいハイドロデル水透過係数を有する、請求項109記載の方法。該密接な接触期間が、少なくとも7日間である、請求項111記載の方法。該密接な接触期間が、少なくとも14日間である、請求項112記載の方法。該表面の改質が、該表面を該芯よりも親水性にさせるように該表面をプラズマ処理することを含む、請求項118記載の方法。眼科的に適合しうる内表面及び外表面を有する眼のレンズであり、該レンズは、目の組織及び目の流体との連続した、密接な接触の長期装着に適合し、該レンズは、高い酸素透過性及び高いイオン透過性を有するポリマー性材料を含み、該ポリマー性材料は、a酸素透過性のセグメントの少なくとも1種;及びbイオン透過性のセグメントの少なくとも1種を含む重合しうる材料の少なくとも1種を含む重合しうる材料から形成され、ここで、該レンズは、目の組織及び目の流体と長期に連続した接触の期間、角膜の健全性及び装着者の快適さを維持するに十分な量で酸素を透過させ、かつ該レンズは、目の組織及び目の流体との長期に連続した接触の期間、角膜の健全さが実質的に損なわれず、装着者の快適さを満足させるように目の上で動きうるに十分な量でイオン又は水を透過させる眼のレンズ。該眼のレンズが、少なくとも約70barrermmの酸素伝達率を有する、請求項120記載の眼のレンズ。該眼のレンズが、少なくとも約75barrermmの酸素伝達率を有する、請求項121記載の眼のレンズ。該眼のレンズが、少なくとも約87barrermmの酸素伝達率を有する、請求項122記載の眼のレンズ。該レンズが、約0.2×106cm2secより大きいイオノトンイオン透過係数を有する、請求項120記載の眼のレンズ。該レンズが、約1.5×106mm2minより大きいイオノフラックス拡散係数を有する、請求項120記載の眼のレンズ。該レンズが、約0.2×106cm2secより大きいハイドロデル水透過係数を有する、請求項120記載の眼のレンズ。長期装着レンズとしての用途のための眼のレンズをスクリーニンングするための方法であって、a該レンズを食塩水中で平衡させることにより該レンズを十分に水和させる工程;b該レンズの酸素伝達率の関数である因子を決定するためにレンズを試験する工程;c該レンズのイオン又は水透過度の関数である因子を決定するためにレンズを試験する工程;及びd該酸素伝達因子及び該イオン又は水透過因子の両方が、少なくとも24時間の連続する長期装着の期間、該レンズがヒトの目と密接に接触している場合に、角膜の健全さ及び装着者の快適さを保証する所定の範囲を超えていれば、長期装着レンズとして、該レンズを選択する工程を含む方法。該イオン透過因子が、イオノトンイオン透過係数である、請求項127記載のスクリーニング方法。イオノトンイオン透過係数が、約0.3×106cm2secより大きい、請求項128記載のスクリーニング方法。該イオン透過性因子が、イオノフラックス拡散係数である、請求項127記載のスクリーニング方法。該イオノフラックス拡散係数が、約2.6×106mm2secより大きい、請求項130記載のスクリーニング方法。該水透過性因子が、ハイドロデル水透過係数である、請求項127記載のスクリーニング方法。該ハイドロデル水透過係数が、約0.3×106cm2secより大きい、請求項132記載のスクリーニング方法。該酸素伝達因子が、Dkであり、その限界が70barrermmである、請求項129記載のスクリーニング方法。該酸素伝達因子が、Dkであり、その限界が70barrermmである、請求項131記載のスクリーニング方法。該酸素伝達因子が、Dkであり、その限界が70barrermmである、請求項133記載のスクリーニング方法。良好な光学的透明性及び高い酸素透過度を有するポリマー組成物であり、a下記式:式中、R1及びR2は、C1-C6アルキルから選択され、R3、R4、R5及びR6は、C1-C6アルキレンから選択され、R7及びR8は、直鎖又は分岐のアルキレン及び2価シクロアルキレンから選択され、R9、R10、R11及びR12は、C1-C2アルキレンから選択され、R13及びR14は、C1-C6アルキレンから選択され、R15及びR16は、直鎖又は分岐の低級アルケニレンから選択され、m及びpは、互いに独立して、約3~約44であり、そしてnは、約13~約80であり、該マクロマーは、2,000~10,000の数平均分子量を有するで示されるマクロマー約5~約94乾燥重量;bアクリル化又はメタクリル化シロキサンモノマー約5~約60重量;cアクリラート又はメタクリラートモノマー約1~約30重量;及びd架橋剤0~5重量ここで、該重量は、ポリマー成分の乾燥重量に基づいているを含むポリマー組成物。該シロキサンモノマーが、3-メタクリルオキシプロピルトリストリメチルシロキシシランである、請求項137記載のポリマー。a該マクロマー70~90重量;b該シロキサンモノマー8~20重量;c親水性モノマー1~5重量;及びd架橋剤0~2重量を含む、請求項137記載のポリマー。水約10~約50重量を含む、請求項137記載のポリマー。該水分含量が、約10~約30重量である、請求項140記載のポリマー。該水分含量が、約15~約22重量である、請求項141記載のポリマー。該ポリシロキサンマクロマー約80~84重量を含む、請求項139記載のポリマー。メタクリルオキシプロピルトリストリメチルシロキシシラン約12~15重量を含む、請求項139記載のポリマー。該アクリラート又はメタクリラート成分が、2-ヒドロキシエチルメタクリラートである、請求項137記載のポリマー。2-ヒドロキシエチルメタクリラート約3~約4重量を含む、請求項140記載のポリマー。該架橋剤が、エチレングリコールジメタクリラートである、請求項137記載のポリマー。エチレングリコールジメタクリラート約0.7~1.2重量を含む、請求項147記載のポリマー。aポリシロキサンマクロマー約80~約84重量;bメタクリルオキシプロピルトリストリメチルシロキシシラン約12~約15重量;c2-ヒドロキシエチルメタクリラート約3~約4重量;及びdエチレングリコールジメタクリラート約0.7~1.2重量を含む、請求項137記載のポリマー。ポリマーの全重量に基づいて、水約15~約22重量を含む、請求項149記載のポリマー。請求項137記載のポリマーを含む、コンタクトレンズ。80barrerより大きいDk及び水約10~30重量を含む、請求項151記載のコンタクトレンズ。請求項139記載のポリマーを含む、コンタクトレンズ。請求項150記載のポリマーを含む、コンタクトレンズ。80barrerより大きいDk及び水約10~30重量を含む、請求項154記載のコンタクトレンズ。眼科的用途に適切なポリマー性の成形品を製造する方法であり、a第1の触媒の存在下に、ポリジアルキルシロキサンジアルカノール及びジイソシアナート化合物を、該ジアルカノール及び該ジイソシアナートの反応を引き起こすに十分な条件下に接触させて、それにより第1の混合物を形成させる工程;b該第1の混合物、ポリアルキレングリコール、第2の触媒及び混合物を均一"